【手続補正書】
【提出日】平成18年11月30日(2006.11.30)
【手続補正１】
【補正対象書類名】特許請求の範囲
【補正対象項目名】全文
【補正方法】変更
【補正の内容】
【特許請求の範囲】
【請求項１】
自立性（self-supporting）導電性ポリマーフィルムであって、その中に、線状共役π電子系およびスルホン化リグニンまたはスルホン化ポリフラボノイドの残基を含む導電性ポリマー組成が分布していることを特徴とする自立性導電性ポリマーフィルム。
【請求項２】
ポリマーと、線状共役π電子系およびスルホン化リグニンまたはスルホン化ポリフラボノイドの残基を含む導電性ポリマー組成との凝集可能な液体分散物を調製する工程と、
前記液体分散物を支持体上に流延して導電性ポリマーフィルムを形成する工程と、
支持体と接触している間に、前記導電性ポリマーフィルムを乾燥および凝集する工程と、
を含むことを特徴とする、自立性導電性ポリマーフィルムの製造方法。
【請求項３】
フルオロポリマーと、線状共役π電子系およびスルホン化リグニンまたはスルホン化ポリフラボノイドの残基を含む導電性組成との凝集可能な液体分散物を調製する工程と、
前記液体分散物を押出して押出物とする工程と、
前記押出物に熱を適用して、前記液体を揮発させ、そして凝集された自立性導電性ポリマーフィルムを形成する工程と、
を含むことを特徴とする、自立性導電性ポリマーフィルムの製造方法。
【請求項４】
ヒートシール可能な自立性導電性ポリマーフィルムから形成される包装であって、その中に、線状共役π電子系およびスルホン化リグニンまたはスルホン化ポリフラボノイドの残基を含む導電性組成が分布されていることを特徴とする包装。
【請求項５】
請求項１に記載の導電性ポリマーフィルムが接着していることを特徴とする基材。
【手続補正２】
【補正対象書類名】明細書
【補正対象項目名】００３８
【補正方法】変更
【補正の内容】
【００３８】
（使用）
本発明による自立性導電性フィルムに関して、多くの用途がある。エレクトロニクス産業において、プラスチック支持体にラミネート化された導電性フィルムを作業台として使用することができる。本発明の導電性フィルムは、ヒートシールされた場合、包装として、好ましくはバッグの形態で、電気的充填を成形する危険がなくエレクトロニクス部品を輸送するために使用することが可能である。自立性導電性フルオロポリマーフィルムは、精密機器の製造のためのクリーンルームにおけるような化学的抵抗および電気的散逸（ｅｌｅｃｔｒｏｄｉｓｓｉｐａｔｉｏｎ）の両方を必要とするそれらの適用に、大きな利点を提供する。本発明による自立性フィルムは、クリーンルーム環境における壁カバーとして特に有用である。本発明によるフィルムを、ラジオ、レーダーおよびテレビキャビネット、コンピューター等の電磁干渉遮蔽として使用することができる。上記の通り、フィルムが犠牲金属粒子を追加的に含有する場合、フィルムは、建築金属構造物のためのバリヤーとアクティブな保護との両方を提供し得る。
以下に本明細書に記載される発明について列記する。
１．  自立性（self-supporting）導電性ポリマーフィルムであって、その中に、線状共役π電子系およびスルホン化リグニンまたはスルホン化ポリフラボノイドの残基を含む導電性ポリマー組成が分布していることを特徴とする自立性導電性ポリマーフィルム。
２．  前記フィルムが、少なくとも２１ＭＰａの最小引張強さおよび少なくとも６％の破断点伸びを有することを特徴とする前記１．に記載の自立性導電性ポリマーフィルム。
３．  約１０１０オーム／スクエア未満の表面抵抗率を有することを特徴とする前記１．に記載の自立性導電性ポリマーフィルム。
４．  約１０２オーム／スクエア〜約１０１０オーム／スクエアの範囲の表面抵抗率を有することを特徴とする前記１．に記載の自立性導電性ポリマーフィルム。
５．  前記ポリマーフィルムが熱可塑性ポリマーの液体分散物から形成されるものであって、該分散物の中に線状共役π電子系およびスルホン化リグニンまたはスルホン化ポリフラボノイドの残基を含む導電性ポリマー組成が分布し、そして該分散物が凝集する（ｃｏａｌｅｓｃｅｄ）ことを特徴とする前記１．に記載の自立性導電性ポリマーフィルム。
６．  前記ポリマーフィルムが、約２２５℃未満の加工温度で前記液体分散物から加工されることを特徴とする前記５．に記載の自立性導電性ポリマーフィルム。
７．  前記ポリマーフィルムが前記液体分散物から流延（ｃａｓｔ）されることを特徴とする前記５．に記載の自立性導電性ポリマーフィルム。
８．  前記フィルムが前記液体分散物から押出されることを特徴とする前記５．に記載の自立性導電性ポリマーフィルム。
９．前記ポリマーが溶融押出可能であることを特徴とする前記１．に記載の自立性導電性ポリマーフィルム。
１０．  前記ポリマーフィルムが、２２５℃未満の温度で溶融ポリマーを押出することによって形成され、該溶融ポリマーの中に、線状共役π電子系およびスルホン化リグニンまたはスルホン化ポリフラボノイドの残基を含む導電性ポリマー組成が分布していることを特徴とする前記９．に記載の自立性導電性ポリマーフィルム。
１１．  前記フィルムが火炎処理されていることを特徴とする前記１．に記載の自立性導電性ポリマーフィルム。
１２．  前記ポリマーがフルオロポリマーであることを特徴とする前記１．に記載の自立性導電性ポリマーフィルム。
１３．  前記フィルムが火炎処理されていることを特徴とする前記１２．に記載の自立性導電性ポリマーフィルム。
１４．  前記フルオロポリマーが、フッ化ビニリデンのポリマーおよびコポリマー、フッ化ビニルのポリマーおよびコポリマー、ならびにフッ化ビニリデンのアクリルポリマーとのポリマーブレンドおよびコポリマーとよりなる群から選択されることを特徴とする前記１２．に記載の自立性導電性ポリマーフィルム。
１５．  前記導電性組成物が金属粒子をさらに含有することを特徴とする前記１．に記載の自立性導電性ポリマーフィルム。
１６．  前記金属粒子がアルミニウムであることを特徴とする前記１５．に記載の自立性導電性ポリマーフィルム。
１７．  前記フィルムが、フルオロポリマーと前記導電性組成との液体分散物から形成され、該導電性組成が、液体分散剤中に線状共役π電子系およびスルホン化リグニンまたはスルホン化ポリフラボノイドの残基を含むことを特徴とする前記５．に記載の自立性導電性ポリマーフィルム。
１８．  前記液体分散剤が、炭酸プロピレン、Ｎ−メチルピロリドン、γ−ブチロラクトン、スルホランおよびジメチルアセトアミドよりなる群から選択されることを特徴とする前記１７．に記載の自立性導電性ポリマーフィルム。
１９．  前記ポリマーフィルムが、フルオロポリマーの溶液と前記導電性組成の分散物との混合物から流延され、該導電性組成が線状共役π電子系およびスルホン化リグニンまたはスルホン化ポリフラボノイドの残基を含むことを特徴とする前記１．に記載の自立性導電性ポリマーフィルム。
２０．  前記線状共役π電子系が、アニリン、チオフェン、ピロールまたはフェニルメルカプタンの繰り返しモノマー単位を含み、前記アニリン、チオフェン、ピロールまたはフェニルメルカプタンの繰り返しモノマー単位が、１つまたは複数の直鎖または分枝鎖アルキル、アルコキシもしくはアルコキシアルキル基によって任意選択的に環置換されていることを特徴とする前記１．に記載の自立性導電性ポリマーフィルム。
２１．  前記線状共役π電子系がポリアニリンであることを特徴とする前記１．に記載の自立性導電性ポリマーフィルム。
２２．  前記線状共役π電子系が、前記残基にグラフトされていることを特徴とする前記１．に記載の自立性導電性ポリマーフィルム。
２３．  前記ポリアニリンが、スルホン化リグニンの残基にグラフトされていることを特徴とする前記２１．に記載の自立性導電性ポリマーフィルム。
２４．  線状共役π電子系およびスルホン化リグニンまたはスルホン化ポリフラボノイドの残基を含む前記導電性組成を約１０重量％〜約４０重量％含有することを特徴とする前記１．に記載の自立性導電性ポリマーフィルム。
２５．  線状共役π電子系およびスルホン化リグニンまたはスルホン化ポリフラボノイドの残基を含む前記導電性組成を約１０重量％〜約３５重量％含有することを特徴とする前記１．に記載の自立性導電性ポリマーフィルム。
２６．  線状共役π電子系およびスルホン化リグニンまたはスルホン化ポリフラボノイドの残基を含む前記導電性組成を約１５重量％〜約２５重量％含有することを特徴とする前記１．に記載の自立性導電性ポリマーフィルム。
２７．  ポリマーと、線状共役π電子系およびスルホン化リグニンまたはスルホン化ポリフラボノイドの残基を含む導電性ポリマー組成との凝集可能な液体分散物を調製する工程と、
前記液体分散物を支持体上に流延して導電性ポリマーフィルムを形成する工程と、
支持体と接触している間に、前記導電性ポリマーフィルムを乾燥および凝集する工程と、
を含むことを特徴とする、自立性導電性ポリマーフィルムの製造方法。
２８．  前記凝集された導電性ポリマーフィルムを前記支持体から取り外す工程をさらに含むことを特徴とする前記２７．に記載の方法。
２９．  前記凝集された導電性ポリマーフィルムを火炎処理する工程をさらに含むことを特徴とする前記２８．に記載の方法。
３０．  前記の凝集可能なポリマー液体分散物が、フルオロポリマーの分散物であることを特徴とする前記２７．に記載の方法。
３１．  前記自立性導電性ポリマーフィルムが、約２２５℃未満の温度で加工されることを特徴とする前記２７．に記載の方法。
３２．  前記液体分散物が金属粒子をさらに含むことを特徴とする前記２７．に記載の方法。
３３．  前記金属粒子がアルミニウムであることを特徴とする前記３２．に記載の方法。
３４．  フルオロポリマーと、線状共役π電子系およびスルホン化リグニンまたはスルホン化ポリフラボノイドの残基を含む導電性組成との凝集可能な液体分散物を調製する工程と、
前記液体分散物を押出して押出物とする工程と、
前記押出物に熱を適用して、前記液体を揮発させ、そして凝集された自立性導電性ポリマーフィルムを形成する工程と、
を含むことを特徴とする、自立性導電性ポリマーフィルムの製造方法。
３５．  前記自立性導電性ポリマーフィルムが、約２２５℃未満の温度で加工されることを特徴とする前記３４．に記載の方法。
３６．  前記凝集された自立性導電性ポリマーフィルムを延伸させて、配向フィルムを製造することを特徴とする前記３４．に記載の方法。
３７．  前記液体分散物が金属粒子をさらに含むことを特徴とする前記３４．に記載の方法。
３８．  前記金属粒子がアルミニウムであることを特徴とする前記３７．に記載の方法。
３９．  ヒートシール可能な自立性導電性ポリマーフィルムから形成される包装であって、その中に、線状共役π電子系およびスルホン化リグニンまたはスルホン化ポリフラボノイドの残基を含む導電性組成が分布されていることを特徴とする包装。
４０．  前記１．に記載の導電性ポリマーフィルムが接着していることを特徴とする基材。
４１．  前記導電性ポリマーフィルムが火炎処理されていることを特徴とする前記４０．に記載の基材。